(57)【特許請求の範囲】
【請求項１】
アルカリ可溶性樹脂組成物から成る感熱転写材料をアルミニウム版面上に熱転写して作製した画像で平版印刷を行った後に、版面上の画像及び画像上のインキを除去するための平版印刷用画像剥離液であって、炭化水素系溶剤（Ａ）２５〜４５重量部とアルカリ水溶液（Ｂ）５０〜６５重量部とアラビアゴム水溶液（Ｃ）５〜１０重量部からなる混合液１００重量部と、界面活性剤（Ｄ）２〜６重量部とから成るエマルジョンであることを特徴とする平版印刷版用画像剥離液。
【請求項２】
前記した炭化水素系溶剤（Ａ）が沸点範囲が１５０℃〜２１０℃の留分の芳香族石油ナフサ及び／または沸点範囲が１５０℃〜１８０℃の留分の石油系炭化水素である請求項１に記載の画像剥離液。
【請求項３】
前記したアルカリ水溶液（Ｂ）が炭酸ナトリウム水溶液および珪酸ナトリウム水溶液の混合液である請求項１に記載の画像剥離液。
【請求項４】
前記した界面活性剤（Ｄ）がポリオキシエチレンアルキルエーテル、ポリオキシエチレンアルキルフェニルエーテル、ポリオキシエチレンアルキルアリルエーテルからなる群から選ばれる少なくとも１種の化合物である請求項１に記載の画像剥離液。
【発明の詳細な説明】
【０００１】
【発明の属する技術分野】
本発明は、感熱転写方式により製版された平版印刷版で、アルカリ可溶性樹脂組成物から成る画像と画像上のインキを同時に剥離する平版印刷版用画像剥離液に関する。
【０００２】
【従来の技術】
従来の平版印刷版の製造方法は、親水面を持つ印刷基板の表面にあらかじめ感光性樹脂を塗布したいわゆるＰＳ版に、ネガ又はポジフイルムを密接させて露光、現像、乾燥して画像を形成させるものが一般的である。ネガ型感光性樹脂は露光して硬化した部分は、耐アルカリ性が強く、アルカリ水溶液による剥離が出来ないため、版の使い捨てが現状である。また、画像の一部を剥離するときは、フッ化水素酸を含有した消去液を使用している。フッ化水素酸は毒性が強く、長時間使用できるものではない。この様に、版の繰り返し使用を目的として、アルカリ可溶性樹脂組成物から成る平版印刷版用画像の剥離液はこれまで存在していなかった。
【０００３】
【発明が解決しようとする課題】
本発明は、アルカリ可溶性樹脂組成物から成る感熱転写材料をアルミニウム版面上に熱転写して作製した画像と、印刷時に画像上に付いたインキの両方を印刷後に同時に効率良く剥離するための平版印刷版用画像剥離液を提供することにある。
【０００４】
【課題を解決するための手段】
本発明は、アルカリ可溶性樹脂組成物から成る感熱転写材料をアルミニウム版面上に熱転写して作製した画像で平版印刷を行った後に、版面を炭化水素系溶剤（Ａ）２５〜４５重量部とアルカリ水溶液（Ｂ）５０〜６５重量部とアラビアゴム水溶液（Ｃ）５〜１０重量部からなる混合液１００重量部に界面活性剤（Ｄ）２〜６重量部を添加したエマルジョンにて洗うことにより、画像および画像上のインキを同時に剥離することが出来る。
【０００５】
炭化水素系溶剤（Ａ）としては沸点範囲が１５０℃〜２１０℃の留分の芳香族石油ナフサ及び／または沸点範囲が１５０℃〜１８０℃の留分の石油系炭化水素を用いることが出来、アルカリ水溶液（Ｂ）としては炭酸ナトリウム水溶液および珪酸ナトリウム水溶液の混合液を用いることが出来る。更に、界面活性剤（Ｄ）としてはポリオキシエチレンアルキルエーテル、ポリオキシエチレンアルキルフェニルエーテル、ポリオキシエチレンアルキルアリルエーテルからなる群から選ばれる少なくとも１種の化合物が用いられる。
【０００６】
【発明の実施の形態】
アルカリ可溶性樹脂組成物から成る感熱転写材料をアルミニウム版面上に熱転写して作製した画像はアルカリ水溶液で剥離可能であるが、印刷終了時にはインキが画像上を覆った状態であり、そのままでは画像の剥離を阻害するので取り除かなければならない。画像上のインキを除去するには、版面をゴム引きし、乾燥した後インキを溶解する揮発性の溶剤で取り除く方法が一般的であるので、アルカリ水溶液で画像を剥離する場合には、まず画像上のインキを除去した後に行なわなければならない面倒さがある。本発明では、炭化水素系溶剤とアルカリ水溶液及びアラビアゴム水溶液からなる混合液に界面活性剤を添加したエマルジョン状の画像剥離液で版面を洗うことにより、画像および画像上のインキを同時に剥離することが出来るようになり、溶剤によるインキ除去の工程を省くことが出来る。
【０００７】
以下本発明を詳細に説明する。本発明の平版印刷用画像剥離液は、炭化水素系溶剤（Ａ）とアルカリ水溶液（Ｂ）とアラビアゴム水溶液（Ｃ）および界面活性剤（Ｄ）から構成されている。
【０００８】
炭化水素系溶剤（Ａ）としては、エマルジョンになり易いことの他に、画像剥離液を繰り返し使用することから沸点が低すぎないこと、及びインキを溶解し易く、しかも版面上に残って印刷時の汚れの原因とならぬ様に沸点範囲が１５０℃〜２１０℃の留分の芳香族石油ナフサ及び／又は沸点範囲が１５０℃〜１８０℃の留分の石油炭化水素が好適である。炭化水素系溶剤（Ａ）の画像剥離液中に占める量は２５〜４５重量部が好適であり、少なすぎると液の劣化が速くなり、多すぎるとＯ／Ｗエマルジョンとならない。
【０００９】
アルカリ水溶液（Ｂ）に使用するアルカリとしては、水酸化ナトリウム、水酸化カリウム、炭酸ナトリウム、炭酸カリウム、炭酸水素ナトリウム、珪酸ナトリウム（珪酸ソ−ダ）、珪酸カリウムなどが挙げられるが、炭酸ナトリウム、珪酸ナトリウムが好ましく、取扱い易くするため炭酸ナトリウムは２重量％水溶液、珪酸ソ−ダはＪＩＳＫ１４０８に記載される液状の珪酸ソ−ダ３号の４．５倍希釈水溶液にして使う。炭酸ナトリウム水溶液と珪酸ソ−ダ３号希釈水溶液の割合は炭酸ナトリウムの水溶液の方が５０〜９５重量％であるのが好ましく、両方合わせて画像剥離液中に占める量は４５〜６５重量部が好適である。
【００１０】
アラビアゴム水溶液（Ｃ）は、アラビアゴムの粉末を水に溶解して作製する。水溶液中のアラビアゴムの割合は５〜２０重量％が好ましく、必要に応じてアラビアゴムの他にデキストリン、グリセリン、防黴剤などを添加できる。アラビアゴム水溶液（Ｃ）は、版面の非画像部の保護の他、画像剥離液のアルカリ度低下作用が有る。アラビアゴム水溶液（Ｃ）は画像剥離液中の５〜１０重量部であるのが好ましく、少ないと効果が小さく、多くなると画像剥離液の粘度が増大して流動性が悪くなる。
【００１１】
界面活性剤（Ｄ）としては、アルカリで加水分解されないノニオン界面活性剤及びアニオン界面活性剤であれば使用出来、たとえばポリオキシエチレンアルキルエーテル、ポリオキシエチレンポリオキシプロピレンアルキルエーテル、ポリオキシエチレンアルキルアリルエーテル、ポリオキシエチレンアルキルフェニルエーテル、ポリオキシエチレンアルキルエーテルリン酸塩、アルキルリン酸塩、ポリオキシエチレンアルキルエーテル硫酸塩、アルキル硫酸塩、ポリオキシエチレンアルキルエーテル酢酸塩等が挙げられるが、ポリオキシエチレンアルキルエーテル、ポリオキシエチレンアルキルアリルエーテル、ポリオキシエチレンアルキルフェニルエーテルが好ましく、単独又は併用して使う。界面活性剤（Ｄ）は上記（Ａ）、（Ｂ）、（Ｃ）の混合液１００重量部に１〜１５重量部を添加するが、２〜６重量部を添加するのがさらに好ましく、添加量が少ないとエマルジョンが不十分となり、多すぎると版面から画像を剥離した後に版面上に界面活性剤が残り易くなり、水洗のための水の使用量が増大し、無駄である。
【００１２】
【実施例】
次に実施例を挙げて本発明を具体的に説明するが、これらの実施例は本発明の好ましい例示であり、本発明を限定するものでは無い。
【００１３】
（感熱転写による平版印刷版の作製）
平版印刷版を以下のようにして作製した。厚さ６μｍのポリエステルフイルムよりなる転写シート基材に下記組成から成る塗料をアルカリ可溶性樹脂塗料、中間樹脂塗料、エポキシ樹脂塗料の順でバーコーター塗布と８０℃の温風での乾燥を繰り返してフイルム上に表面がタックフリー状態の膜厚３μｍの感熱転写材料を有する転写シートを作製した。
【００１４】
0003590172.tif 000002
【００１５】
0003590172.tif 000003
【００１６】
0003590172.tif 000004
【００１７】
又、厚さ２５μｍの透明ポリエステルフイルム上に水溶性樹脂ルビスコールＶＡ５５Ｉ（ＢＡＳＦ社製ビニルピロリドン−酢酸ビニル共重合体）をイソプロピルアルコールで倍量に希釈した樹脂溶液をバーコーターで塗布し、１００℃温風で乾燥させて表面がタックフリー状態の膜厚２μｍの塗膜を有する剥離シートを作製した。
【００１８】
次いで、転写シート及び剥離シートの各塗布面を密接させ、転写シート側よりサーマルヘッドが当たるようにパソコン付属の感熱プリンターにセットし、ハードディスクに記録した画像を鏡像になるようにサーマルヘッドで打ち出し、熱転写材料の画像相当部分を転写シートから剥離シートに転写した。
【００１９】
次いで、親水性表面を有する平版印刷用アルミニウム板上に剥離シートの画像面が密接する様に乗せ、１５０℃に加熱された圧着ゴムロールの下を通し、室温まで放冷した後、剥離シートを剥し、画像及び水溶性樹脂が転写されたアルミニウム板を得た。アルミニウム板を水洗して水溶性樹脂を除去し、温風乾燥させた後、１８０℃の熱オーブン中に３０秒間入れ、画像を硬化させて平版印刷版を作製した。
【００２０】
（実施例１）
下記組成からなる画像剥離液▲１▼のエマルジョンを作製した。
0003590172.tif 000005
【００２１】
画像剥離液▲１▼を作製して１日放置した後、東洋濾紙製ウオールレンジのｐＨ試験紙で測定したところ、ｐＨ７〜８であった。
【００２２】
前述の平版印刷版を簡易オフセット印刷機（リョービ社製２８００ＣＤ）に取り付けて５００枚印刷した後、インキ付けローラ及び水棒を版面より離し、スポンジに画像剥離液▲１▼をつけて版面を軽くこすりながら洗うと、１〜２分で画像を剥離出来た。版面を水洗した後再度印刷を試みたが、元の画像部分にはインキが付着していないことを確認した。
【００２３】
（実施例２）
下記組成からなる画像剥離液▲２▼のエマルジョンを作製した。
0003590172.tif 000006
【００２４】
画像剥離液▲２▼を作製して１日放置した後、東洋濾紙製ウオールレンジのｐＨ試験紙で測定したところ、ｐＨ７〜８であった。
【００２５】
実施例１で使用して画像を剥離して水洗し、乾燥した平版印刷版に、前述の感熱転写法で再度製版し、簡易オフセット印刷機（リョービ社製２８００ＣＤ）に取り付けて５００枚印刷した後、インキ付けローラ及び水棒を版面より離し、スポンジに画像剥離液▲２▼をつけて版面を軽くこすりながら洗うと、１〜２分で画像を剥離出来た。版面を水洗した後再度印刷を試みたが、元の画像部分にはインキが付着していないことを確認した。
【００２６】
（実施例３）
下記組成からなる画像剥離液▲３▼のエマルジョンを作製した。
0003590172.tif 000007
【００２７】
画像剥離液▲３▼を作製して１日放置した後、東洋濾紙製ウオールレンジのｐＨ試験紙で測定したところ、ｐＨ８であった。
【００２８】
実施例１と同様にして作製された平版印刷版を簡易オフセット印刷機（リョービ社製２８００ＣＤ）に取り付けて５００枚印刷した後、インキ付けローラ及び水棒を版面より離し、スポンジに画像剥離液▲３▼をつけて版面を軽くこすりながら洗うと、１〜２分で画像を剥離出来た。版面を水洗した後再度印刷を試みたが、元の画像部分にはインキが付着していないことを確認した。
【００２９】
【発明の効果】本発明は、アルカリ可溶性樹脂組成物から成る感熱転写材料をアルミニウム版面上に熱転写して作製した画像で平版印刷を行った後に、版面上の画像を画像上にインキが付着したままで炭化水素系溶剤、アルカリ水溶液、アラビアゴム水溶液からなる混合液に、界面活性剤を添加したエマルジョン状の平版印刷版用画像剥離液で洗うことにより、画像とインキを同時に剥離出来、版の再使用が簡単に出来るようになった。